(57)【特許請求の範囲】
【請求項１】
板形状のメラミン樹脂発泡体において、上下両面より表面硬化を目的とした同温同圧による加熱圧縮処理を施された圧縮メラミン樹脂発泡体の片面に同形状であり柔軟且つ伸縮自在であることを特徴とする熱可塑性ゴムシートを積層後、熱により溶解圧縮することによりメラミン樹脂発泡体気泡内に前記熱可塑性ゴム成分を含浸させ、冷却と同時に裏張り的補強と接着効果により、更なる圧縮補強された圧縮含浸メラミン樹脂発泡体使用の口腔内清掃具。
【請求項２】
請求項１の圧縮含浸メラミン樹脂発泡体において、多面的に前記圧縮含浸加工を行ったことを特徴とする圧縮含浸メラミン樹脂発泡体使用の口腔内清掃具。
【請求項３】
請求項１乃至２の圧縮含浸メラミン樹脂発泡体において、その片面に粘着物を塗布し、取り替え自由としたことを特徴とする圧縮含浸メラミン樹脂発泡体使用の口腔内清掃具
【請求項４】
板形状のメラミン樹脂発泡体において、上下両面より表面硬化を目的とする加熱圧縮処理を施す工程と、圧縮メラミン樹脂発泡体の片面に熱可塑性ゴム系シートを積層後、熱により溶解圧縮することによりメラミン樹脂発泡体気泡内に前記、熱可塑性ゴム系成分を含浸する工程を有する、請求項１乃至３の圧縮含浸メラミン樹脂発泡体の製造方法。
【発明の詳細な説明】
【技術分野】
【０００１】  含浸メラミン樹脂発泡体とその製造方法に関する。
【背景技術】
【０００２】  防音、防熱等建築用材として広く使用されてきたメラミン樹脂発泡体において、その組織構造上から極小凹部に付着した茶シブ等の汚れや着色に有効なことが分かり生活用品に対する清掃具として注目されるようになってきた。しかしながら、メラミン樹脂発泡体を電子顕微鏡により拡大し観察すると理解できるように、その大半部分が気泡からなりそれを繋ぐ構成壁の厚さも平均で約２〜３マイクロメートルと極細であるため、一回の使用により次々と剥離破損する欠点があった。【０００３】  前記欠点を解決する手段として、メラミン樹脂発泡体を圧縮加工することで強度上昇を計りナプキン等の清掃具としての品質の向上を考えた特許文献１が発表されている。市販される一般のメラミン樹脂発泡体の引張り強度はＪＩＳＫ６３０１により０．６〜１．６ｋｇ／ｍ２となっているが圧縮比２の場合は約２倍となり圧縮比８の場合は約５．５倍の数値となる。【０００４】  しかしながら、前記した圧縮比８の場合の数値においても数回の使用により各部より剥離による破損がおこり、強くメラミン樹脂発泡体の特徴を失わない清掃用具が求められてきた。【０００５】  それに加え近年、メラミン樹脂発泡体の口腔内使用に対する安全性も認められ、その優れた清掃効果つまり、歯面エナメル質微細凹部内に付着したタバコのヤニ、コーヒー、日本茶等による生体外由来の着色汚れを短時間で効果的に除去できるとする特許文献２や、それを使用した歯ブラシに関する特許文献３等も照会されている。【０００６】
【特許文献１】  特許第  ３６７４９０７号公報
【特許文献２】  特許第  ３７８３０３９号公報
【特許文献３】  特開    ２００３−２５０８１８公報
【発明の開示】
【発明者が解決しようとする課題】
【０００７】  前記したように、その清掃効率の高さと安全性から口腔内で使用されるようになったメラミン樹脂発泡体及び、圧縮メラミン樹脂発泡体の強度を上昇させることにより、使用回数を増やしエンドユーザーの負担軽減と口腔内における剥離破損を減少させることを課題とした。
【０００８】  又、一般的に使用される清掃具においても強度上昇を課題として一回でも多く使用できるメラミン樹脂発泡体を考え、建築用材としての従来の目的においても、挟小空間に正確に設置できる構造を考えた。
【０００９】  防熱の観点からも軽量、小型化できる商品たとえば保温水筒等への利用も課題とした。
【課題を解決するための手段】
【００１０】  市販されるメラミン樹脂発泡体及び、圧縮メラミン樹脂発泡体表面に板形状の薄い熱可塑性樹脂又は、伸縮自在を特徴とする熱可塑性ゴムシートを積層した後、樹脂熔解温度以上に加熱した熱板を押し付け圧縮によりメラミン樹脂発泡体気泡内に樹脂成分を含浸冷却固定することで強度上昇を計った。
【００１１】  又、前記する方法から、従来使用される歯ブラシ台座部分を熱により熔解と同時に軟化させ、メラミン樹脂発泡体に押し付け圧縮することにより正確に固定することが簡易にできた。これによりホテル等で使用される１〜２回使用目的の歯ブラシを低価格で製造することが可能となった。
【発明の効果】
【００１２】  前記した製造方法により、メラミン樹脂発泡体気泡内に熔解した樹脂が含浸することにより引張り強度が大幅にアップする。
【００１３】  含浸させる樹脂量も、気泡内面に含浸させ樹脂成形面を製造することから、含浸量を任意にコントロールすることも可能である。含浸量を気泡容積に対し５０％とした場合、歯面等に付着したタバコのヤニ等の生体外由来の付着汚れに対しての除去効率は多少低下するが、その反面引張り強度は圧縮比４の圧縮メラミン樹脂発泡体と比較した場合、約４倍の数値となり、１００％含浸の場合は１０倍以上の数値となった。又、この含浸量は用途により１０％〜１００％の範囲で任意に変更できる。前記した加工工程によりメラミン樹脂発泡体の使用分野を拡大させることが考えられる。
【００１４】  又、前記商品開発途中において、歯ブラシ台座部分のように凹凸を有する熱可塑性樹脂面を熱板又は、温風等により熔解温度まで加熱した後、メラミン樹脂発泡体を上部より押し付け圧縮によりメラミン樹脂発泡体気泡内に熱可塑性樹脂を含浸後冷却固定により安全に固定することができた。この方法によりホテル等で使用される歯ブラシを安価で量産することができる。リサイクル面からも、従来の歯ブラシのように糸束固定用の金属板の使用がなく簡易にリサイクルが進められる利点が考えられる。
【発明を実施するための最良の形態】
【００１５】  次に、発明を実施するための最良の形態を図をもって説明する。【００１６】  図１において市販されるメラミン樹脂発泡体１を示した。次にメラミン樹脂発泡体１を、プレステーブルの上に置く。このプレステーブル４のプレステーブル表面部４ａには剥離性を向上する目的からテフロンコーティング等の表面処理をすると作業効率の上昇となる。前記したメラミン樹脂発泡体１と同寸法にカットした熱可塑性樹脂シート２を置き、熱板プレス３圧縮部熱板プレスコーティング部３ａを加熱後、メラミン樹脂発泡体１と熱可塑性樹脂シート２に押し付けてメラミン樹脂発泡体気泡内に樹脂成分を含浸させ強度上昇を計った。熱板プレスコーティング部３ａに対しても剥離性を向上させるためテフロンコーティング等の表面処理をおこなった。熱板プレス３の温度はナイロン樹脂シートの場合、設定温度を２００℃〜２６０℃位とした。ナイロン樹脂を使用した理由は歯ブラシ糸束として広く使用される樹脂であり安全性も高い。それに加え加熱温度が２３０℃位を超えると粘性が極端に低下し含浸性に優れているためである。【００１７】  前記、熱板プレス３による圧縮の際、水蒸気を使用するとメラミン樹脂発泡体の反り返りを防ぐことができる。図２でその製造方法を示し、含浸メラミン樹脂発泡体のイメージを図３で示した。【００１８】  図３に示した含浸メラミン樹脂発泡体を取り替え自由に色々な物体に取り付ける目的から、含浸部分に粘着成分シート５を塗布しその上から乾燥を防ぎ清潔を保つ目的から、フィルム６を被せた。【００１９】  図４で示した取り替え自由な含浸メラミン樹脂発泡体を歯ブラシ７の台座反対面に粘り付けた状態を示すイメージ図が図５である。【００２０】  図６に示すメラミン樹脂発泡体取り付け方法は、歯ブラシ７の植え込み台座部分を発熱体８により加熱熔解軟化後、メラミン樹脂発泡体を押し付け圧縮することで気泡内に樹脂を含浸させることにより固定する方法を示す。この方法を使用することで接着剤を一切使用する必要がなくなり、安全で安心、安価な歯ブラシを提供することができる。
【図面の簡単な説明】
【００２１】
【図１】  市販メラミン樹脂発泡体の形状を示す斜指図。
【図２】  市販メラミン樹脂発泡体一方平面に熱可塑性樹脂シートを置き熱板プレスにより圧縮、樹脂成分をメラミン樹脂発泡体組織内に含浸させる方法を示す正面図。
【図３】  図２の製造方法で製造した含浸メラミン樹脂発泡体イメージ斜指図。
【図４】  図２の製造方法で製造した含浸メラミン樹脂発泡体の一方平面に粘着成分シートを塗布し薄いフィルムにより保護し歯清掃具に取り替え自由に使用できる構造を示す正面図。
【図５】  図４で示す含浸メラミン樹脂発泡体を歯ブラシ先端台座反対面に貼り付けた正面図。
【図６】  歯ブラシ台座部にメラミン樹脂発泡体を熱により固定する方法を示す正面図。
【符号の説明】
【００２２】１．  メラミン樹脂発泡体
２．  熱可塑性樹脂シート
３．  熱板プレス
３ａ．熱板プレスコーティング部
４．  プレステーブル
４ａ．プレステーブル表面部
５．  粘着成分シート
６．  フィルム
７．  歯ブラシ
８．  発熱体
【図１】
0005403475.tif 000002
【図２】
0005403475.tif 000003
【図３】
0005403475.tif 000004
【図４】
0005403475.tif 000005
【図５】
0005403475.tif 000006
【図６】
0005403475.tif 000007